(57)【特許請求の範囲】
【請求項１】
Ｃ：０．０５〜０．０９ｗｔ％、Ｓｉ：０．０５ｗｔ％以下、Ｐ：０．０２ｗｔ％以下、Ｓ：０．０１ｗｔ％以下、Ｓｏｌ．Ａｌ：０．０１〜０．１ｗｔ％、Ｎ：０．００１〜０．００８ｗｔ％を含有し、さらに０．０１〜０．１６ｗｔ％のＴｉおよび０．６〜２．０ｗｔ％のＭｎを、Ｔｉ含有量の範囲に応じて下記(1)式および(2)式（但し、Ｔｉ：Ｔｉ含有量、Ｍｎ：Ｍｎ含有量）を満足するように含有し、残部Ｆｅおよび不可避的不純物からなる成分組成を有することを特徴とする成形性が優れた高強度熱延鋼板。
Ｔｉ＜０．１１ｗｔ％において
−2.22×Ｔｉ＋1.2≧Ｍｎ≧−2.22×Ｔｉ＋0.4    …（1）
Ｔｉ≧０．１１ｗｔ％において
36.00×Ｔｉ−2.9≧Ｍｎ≧36.00×Ｔｉ−3.8    …（2）
【請求項２】
Ｃ：０．０５〜０．０９ｗｔ％、Ｓｉ：０．０５ｗｔ％以下、Ｐ：０．０２ｗｔ％以下、Ｓ：０．００５ｗｔ％以下、Ｓｏｌ．Ａｌ：０．０１〜０．０５ｗｔ％、Ｎ：０．００１〜０．００８ｗｔ％を含有し、さらに０．０１〜０．１６ｗｔ％のＴｉおよび０．６〜２．０ｗｔ％のＭｎを、Ｔｉ含有量の範囲に応じて下記(1)式および(2)式（但し、Ｔｉ：Ｔｉ含有量、Ｍｎ：Ｍｎ含有量）を満足するように含有し、残部Ｆｅおよび不可避的不純物からなる成分組成を有することを特徴とする成形性および表面性状が優れた高強度熱延鋼板。
Ｔｉ＜０．１１ｗｔ％において
−2.22×Ｔｉ＋1.2≧Ｍｎ≧−2.22×Ｔｉ＋0.4    …（1）
Ｔｉ≧０．１１ｗｔ％において
36.00×Ｔｉ−2.9≧Ｍｎ≧36.00×Ｔｉ−3.8    …（2）
【請求項３】
０．１ｗｔ％以下のＮｂ、０．１ｗｔ％以下のＶ、０．１ｗｔ％以下のＺｒ、１．０ｗｔ％以下のＣｒ、０．０１ｗｔ％以下のＣａ、１．０ｗｔ％以下のＭｏ、１．０ｗｔ％以下のＮｉ、１．０ｗｔ％以下のＣｕの中から選ばれる１種以上の元素を、さらに含有することを特徴とする請求項１または２に記載の高強度熱延鋼板。
【請求項４】
請求項１、２または３に記載の成分組成を有する鋼を熱間圧延する際に、粗圧延後、粗バーを加熱または保熱して仕上げ圧延スタンド列入側での材料温度を１０００℃以上１１００℃以下とし、Ａｒ３以上の温度で仕上げ圧延を行った後、６５０℃以下で巻取ることを特徴とする高強度熱延鋼板の製造方法。
【発明の詳細な説明】
【０００１】
【発明の属する技術分野】
本発明は、例えば自動車用部品、建築用材料やガードレール、鋼製家具などの構造材や配電盤などの電気機器の素材として好適な、成形性および表面性状が優れた高強度熱延鋼板とその製造方法に関するものである。
【０００２】
【従来の技術】
高強度熱延鋼板には強度の安定確保とともに高加工性が求められている。しかし、従来の高強度熱延鋼板では強度の確保のために０．１ｗｔ％以上のＣが添加されており、これが第二相の生成を通じて、しばしば延性劣化の原因となっていた。また、例えばホイールディスクやシャーシなどの足廻り部品、バンパー、トラック内板などの自動車用部品、キャビネットやロッカーなどの鋼製家具、建築用材料、配電盤などの電気機器に使用される高強度熱延鋼板は、高加工性に加えて表面品質に優れていることが要求される。しかし、０．１ｗｔ％以上のＣ含有量ではスラブ割れが不可避であるため、従来鋼ではスラブ割れに起因する表面欠陥がしばしば問題となっていた。
【０００３】
ここで、延性の向上および表面性状の向上のためにはＣ含有量を低減することが有効であるが、この場合Ｃ含有量の低減化による強度低下を補償する必要がある。そのためには、Ｃ量で変態組織を制御するような第二相による強化は利用できないことから、ＮｂやＴｉによる析出強化を利用することになる。しかし、Ｎｂの単独添加では５４０ＭＰａ以上の高強度を確保することは困難であり、したがって、少なくともＴｉ添加が必須となる。
【０００４】
低Ｃ鋼にＴｉを添加して強度を確保する方法として、特開平５−５１５６号には、Ｔｉを添加した鋼にＳｉを添加してＴｉＣの析出を促進させることで、鋼中Ｃを完全に固定してＩＦ化し、低降伏比とともに高延性を実現した成形加工用高強度熱延鋼板およびその製造方法が開示されている。しかし、この技術は二次加工脆性改善を目的としてＢの添加を必須としており、このため不可避的にアシキュラーフェライトが生成して局部延性が不十分となる。さらに、赤スケの原因となるＳｉを多量に添加するため、良好な表面性状が得られない。
【０００５】
また、特開昭５８−３９７３１号には直送圧延により高強度熱延鋼板を製造する方法が開示されている。しかし、この技術ではＮ量については何ら規制していないため、Ｔｉの窒化物による凝固組織の微細化が達成されない場合があり、このため圧延前のγ粒は粗大であり、熱延板が整粒となりにくいとともに、熱間延性が低く表面欠陥が発生しやすい。したがってこの技術では安定した高延性が得られないとともに、良好な表面性状も得られない。
【０００６】
また、低Ｃ鋼にＴｉを添加した表面性状に優れる高強度熱延鋼板を得る方法として、例えば特開昭５１−８８４２０号には、Ｔｉを０．０２〜０．１２ｗｔ％添加した鋼にＭｎを１．８〜２．５ｗｔ％添加し、さらに転炉溶製する際に吹止めＣ量を０．０３〜０．０８ｗｔ％と低く抑えることで、スリバー疵を低減した表面性状に優れる高強度熱延鋼板の製造方法が開示されている。この技術の骨子は、転炉溶製時の吹止めＣ量を低くし一時的にＯ量を高めることでＡｌ２Ｏ３を浮上させ、且つ多量のＭｎを添加することでＴｉ酸化物の凝集粗大化を抑制し、これらによりスリバー疵の発生を抑制する点にある。しかし、１．８ｗｔ％以上という多量のＭｎ添加は低温変態相の生成を招くため巻取温度依存性の増大が不可避であり、このため安定した高延性を確保できない。
【０００７】
また、特開平０７−３４１３７号には、Ｃを０．０５〜０．１０ｗｔ％、Ｓｉを０．５〜２．０ｗｔ％、Ｔｉを０．０２〜０．０８ｗｔ％添加した鋼を熱間圧延する際に、その加熱工程における均熱温度、均熱温度変動幅および均熱時間を制御することにより、熱間圧延および酸洗を経た後の鋼板に縞状スケール疵を発生させない高強度熱延鋼板の製造方法が開示されている。この技術の骨子は、鋼片の加熱温度を最もファイヤライトの発生し易い温度帯に設定して積極的にＳｉスケールを生成させるとともに、均熱中の温度変動幅を１５℃以内、均熱時間を３０〜９０分に制御することで部分剥離を起こさない均一なＳｉスケールを鋼片の全面に安定して形成させることにある。
【０００８】
しかし、鋼片の表裏両面においてＳｉスケールを均一に生成させるためには、加熱炉内全体の均熱温度変動幅を１５℃以内という狭レンジに制御する必要がある。このため必要以上に厳密な加熱条件管理を行わない限り、部分剥離を起こさない均一なＳｉスケールを生成させることは困難であり、したがって、事実上縞状スケール疵の発生は避けられない。
【０００９】
【発明が解決しようとする課題】
したがって本発明の目的は、このような従来技術の課題を解決し、高延性でしかも材質安定性に優れた高加工性高強度熱延鋼板とその製造方法を提供することにある。
また、本発明の他の目的は、高延性でしかも材質安定性に優れるとともに、表面性状にも優れた高加工性高強度熱延鋼板とその製造方法を提供することにある。
【００１０】
【課題を解決するための手段】
本発明者らは、上記の課題を解決するために鋭意研究を重ねた結果、従来よりも低いＣ量の鋼にＴｉ，Ｍｎを複合添加した熱延鋼板では、ＴｉとＭｎの添加量に良好な強度−延性バランスが安定的に得られる最適範囲が存在することを見い出した。具体的には、Ｔｉ添加量の範囲に応じてＴｉとＭｎの添加量を特定の条件に規制することにより、良好な強度−延性バランスを有する高加工性高強度熱延鋼板が得られることが判った。また、このようにＴｉとＭｎの添加量を特定の条件に規制することに加えて、特にＳｏｌ．Ａｌ量およびＳ量を低減させることにより表面性状にも優れた高強度熱延鋼板が得られることが判った。さらに、このような成分組成の鋼板を製造する際の熱間圧延工程において、粗バーを加熱また保熱することによって仕上げ圧延スタンド列入側の材料温度を特定の範囲に規制することにより、さらなる高延性が得られることを見い出した。
【００１１】
本発明はこのような知見に基づきなされたもので、その特徴は以下の通りである。
［1］Ｃ：０．０５〜０．０９ｗｔ％、Ｓｉ：０．０５ｗｔ％以下、Ｐ：０．０２ｗｔ％以下、Ｓ：０．０１ｗｔ％以下、Ｓｏｌ．Ａｌ：０．０１〜０．１ｗｔ％、Ｎ：０．００１〜０．００８ｗｔ％を含有し、さらに０．０１〜０．１６ｗｔ％のＴｉおよび０．６〜２．０ｗｔ％のＭｎを、Ｔｉ含有量の範囲に応じて下記(1)式および(2)式（但し、Ｔｉ：Ｔｉ含有量、Ｍｎ：Ｍｎ含有量）を満足するように含有し、残部Ｆｅおよび不可避的不純物からなる成分組成を有することを特徴とする成形性が優れた高強度熱延鋼板。
Ｔｉ＜０．１１ｗｔ％において
−2.22×Ｔｉ＋1.2≧Ｍｎ≧−2.22×Ｔｉ＋0.4    …（1）
Ｔｉ≧０．１１ｗｔ％において
36.00×Ｔｉ−2.9≧Ｍｎ≧36.00×Ｔｉ−3.8    …（2）
【００１２】
［2］Ｃ：０．０５〜０．０９ｗｔ％、Ｓｉ：０．０５ｗｔ％以下、Ｐ：０．０２ｗｔ％以下、Ｓ：０．００５ｗｔ％以下、Ｓｏｌ．Ａｌ：０．０１〜０．０５ｗｔ％、Ｎ：０．００１〜０．００８ｗｔ％を含有し、さらに０．０１〜０．１６ｗｔ％のＴｉおよび０．６〜２．０ｗｔ％のＭｎを、Ｔｉ含有量の範囲に応じて下記(1)式および(2)式（但し、Ｔｉ：Ｔｉ含有量、Ｍｎ：Ｍｎ含有量）を満足するように含有し、残部Ｆｅおよび不可避的不純物からなる成分組成を有することを特徴とする成形性および表面性状が優れた高強度熱延鋼板。
Ｔｉ＜０．１１ｗｔ％において
−2.22×Ｔｉ＋1.2≧Ｍｎ≧−2.22×Ｔｉ＋0.4    …（1）
Ｔｉ≧０．１１ｗｔ％において
36.00×Ｔｉ−2.9≧Ｍｎ≧36.00×Ｔｉ−3.8    …（2）
【００１３】
[3] 上記[1]または[2]に記載の高強度熱延鋼板において、０．１ｗｔ％以下のＮｂ、０．１ｗｔ％以下のＶ、０．１ｗｔ％以下のＺｒ、１．０ｗｔ％以下のＣｒ、０．０１ｗｔ％以下のＣａ、１．０ｗｔ％以下のＭｏ、１．０ｗｔ％以下のＮｉ、１．０ｗｔ％以下のＣｕの中から選ばれる１種以上の元素を、さらに含有することを特徴とする高強度熱延鋼板。
【００１４】
[4] 上記[1]、[2]または[3]に記載の成分組成を有する鋼を熱間圧延する際に、粗圧延後、粗バーを加熱または保熱して仕上げ圧延スタンド列入側での材料温度を１０００℃以上１１００℃以下とし、Ａｒ３以上の温度で仕上げ圧延を行った後、６５０℃以下で巻取ることを特徴とする高強度熱延鋼板の製造方法。
【００１５】
【発明の実施の形態】
以下、本発明の詳細と限定理由を説明する。
まず、本発明の熱延鋼板の化学成分の限定理由について説明する。
Ｃ：  延性を劣化させる第二相を低減するために上限を０．０９ｗｔ％とする。また、析出強化による鋼板の強度確保のために下限を０．０５ｗｔ％とする。Ｓｉ：  過剰な量を含有すると赤スケール（特に、不均一なＳｉスケール）の発生により表面性状の劣化を招くため、その含有量は０．０５ｗｔ％以下とする。
【００１６】
Ｔｉ，Ｍｎ：  これらは本発明において最も重要な元素であり、強度の確保のために添加されるものであるが、上述したようにその添加量のバランスが重要である。本発明では、析出強化による鋼板の強度確保のためにＴｉ添加量の下限を０．０１ｗｔ％とする。一方、Ｔｉを０．１６ｗｔ％を超えて添加するとフェライト粒内に析出したＴｉＣが増加し延性が劣化してしまうので、その添加量の上限を０．１６ｗｔ％とする。また、Ｍｎは過剰に添加するとＡｒ３点が低下し、また、同一温度であったとしてもγ中のＴｉＣの溶解度が上昇するので、Ａｒ３変態後のＴｉの析出強化能が必要以上に増大し、延性が劣化してしまう。このため、その添加量の上限を２．０ｗｔ％とする。一方、Ｍｎ添加量の下限は０．６ｗｔ％とする。
【００１７】
さらに、Ｔｉ含有量の範囲に応じて下記(1)式および(2)式（但し、Ｔｉ：Ｔｉ含有量、Ｍｎ：Ｍｎ含有量）を満足するようにＴｉとＭｎを添加した場合に優れた強度−延性バランスが得られることから、ＴｉとＭｎの含有量をこの(1)式および(2)式の範囲に規定する。
Ｔｉ＜０．１１ｗｔ％において
−2.22×Ｔｉ＋1.2≧Ｍｎ≧−2.22×Ｔｉ＋0.4    … (1)
Ｔｉ≧０．１１ｗｔ％において
36.00×Ｔｉ−2.9≧Ｍｎ≧36.00×Ｔｉ−3.8      … (2)
【００１８】
上記Ｔｉ，Ｍｎ量の最適範囲が得られた実験結果を以下に示す。この実験では、０．０５〜０．０９ｗｔ％のＣを含有し、且つ種々の量のＴｉとＭｎを含有する鋼を鋳造後、熱間圧延を行って板厚が約２．５ｍｍの熱延鋼板を作製し、この熱延鋼板の板厚を両面研削により１．６ｍｍとした後、引張試験を行った。この引張試験により得られた強度−延性バランス（引張強度×全伸び［ＭＰａ・％］）とＴｉ，Ｍｎ量との関係を図１に示す。同図によれば、上記(1)式および(2)式で規定されるＴｉ，Ｍｎ量の範囲において強度−延性バランスが最も高くなることが判る。したがって、Ｔｉ，Ｍｎ量を適正範囲内に調整すれば、所定の強度レベルを確保しつつ、高延性を有する熱延鋼板が得られる。
【００１９】
このようにＴｉ，Ｍｎ量の適正化により優れた強度−延性バランスが得られる理由は必ずしも明らかではないが、以下のような理由が考えられる。すなわち、Ｔｉは鋼中でＴｉ析出物を形成して微細析出物となることから、Ｍｎをあまり添加せずにＴｉ添加で強度を確保した場合、微細析出物による粒成長抑制効果の他にＴｉ析出物の微細分散強化量が多くなり、延性が劣化してしまう。逆に、Ｍｎを添加し過ぎてもγ中のＴｉＣの溶解度が上昇し、且つＡｒ３変態点の低下によりＴｉ析出物の微細分散強化能が増大するため、延性が劣化すると考えられる。したがって、高延性を確保するためにはＴｉ，Ｍｎ量を上記(1)式および(2)式の範囲に適正化することが必要である。
【００２０】
Ｐ：  過剰な量を含有すると粒界脆化を招くので、その含有量を０．０２ｗｔ％以下とする。
Ｓ：  鋼中Ｓは粒界で低融点物質を形成して熱間延性を低下させ、表面品質を劣化させることに加え、高温でＴｉと結合して析出物を形成し、強度に寄与する有効Ｔｉ量を低減させる有害元素であり、過剰な量を含有すると伸びフランジ性を劣化させるため、その含有量はできる限り低減することが望ましい。このため、その含有量は０．０１ｗｔ％以下とするが、特に優れた表面性状が要求される場合は、熱間延性を低下させスラブ割れを引き起こす連続鋳造後の鋼片の降温時に析出するＴｉＳ量を低減する必要があるので、その含有量の上限を０．００５ｗｔ％とする。
【００２１】
Ｓｏｌ．Ａｌ：  脱酸剤として必要な元素であり、そのためには０．０１ｗｔ％以上は必要であるが、過剰な量を含有すると延性を劣化させるので、その含有量の上限を０．１ｗｔ％とする。
また、本発明では優れた表面性状を得る上でＳｏｌ．Ａｌ量の規制が重要であり、特に優れた表面性状が要求される場合はＳｏｌ．Ａｌ量の上限を０．０５ｗｔ％とする。Ｓｏｌ．Ａｌ量が０．０５ｗｔ％を超えると、以下に述べるような理由により熱間延性が低下し、表面欠陥の発生率が増加する。
【００２２】
従来鋼ではＣが少なくとも０．１ｗｔ％程度含有されていることからスラブ割れは不可避であったが、本発明の熱延鋼板はＣ含有量を低減したため従来鋼のようなスラブ割れに起因する表面欠陥は減少するものと思われた。ところが、実際はＣ含有量を低減しただけでは表面欠陥は減少しなかった。そこで、本発明者らは表面欠陥に及ぼす合金元素の影響を調査し、その結果、Ｔｉが多量に添加されている本発明の熱延鋼板ではＳｏｌ．Ａｌ量を０．０５ｗｔ％以下まで低減させることにより表面欠陥の発生率を顕著に低減できることを突き止めた。この理由は必ずしも明らかではないが、連続鋳造時の鋼片の降温時にＴｉＳがＡｌ２Ｏ３を核に析出するため、Ａｌ量を低減して微細Ａｌ２Ｏ３量を低減すればオーステナイト粒界へのＴｉＳの多量析出による熱間延性の劣化を防止できるためと考えられる。
したがって、本発明の熱延鋼板では、上述したＳｉ量およびＳ量の規制とこのＳｏｌ．Ａｌ量の規制により、優れた表面性状が得られる。
【００２３】
Ｎ：  本発明鋼板を直送圧延により製造する場合には、圧延前のγ粒の粗大化を防止する必要があり、圧延前のγ粒の細粒化のためには凝固時に析出する微細ＴｉＮを利用するのが有効である。しかし、微量のＮでは上記のようなγ粒の粗大化抑制効果が得られないので、その含有量の下限を０．００１ｗｔ％とする。また、Ｎが鋼中に過剰に存在するとＴｉＮが粗大に生成し、このためγ粒の粗大化抑制効果が得られないので、その含有量の上限を０．００８ｗｔ％とする。
【００２４】
さらに、本発明鋼板には必要に応じて、強度確保のための添加元素として０．１ｗｔ％以下のＮｂ、０．１ｗｔ％以下のＶ、０．１ｗｔ％以下のＺｒ、延性向上のための添加元素として１．０ｗｔ％以下のＣｒ、０．０１ｗｔ％以下のＣａ、耐食性向上のための添加元素として１．０ｗｔ％以下のＭｏ、１．０ｗｔ％以下のＮｉ、１．０ｗｔ％以下のＣｕなどの中から選ばれる元素の１種以上を添加してもよい。
本発明鋼板は実質的に上述した各成分とＦｅとからなり、したがって不可避的不純物などの他の元素が本発明の効果を損なわない限度で微量含まれることは妨げない。
【００２５】
次に、本発明の製造方法について説明する。
本発明の製造法では、上述した成分組成を有する鋼を熱間圧延する際に、粗バーの仕上げ圧延スタンド列入側の材料温度、仕上げ温度、巻取温度を以下のように規定する。
仕上げ圧延スタンド列入側の材料温度：  Ｔｉ析出物を結晶粒微細化に有効に利用するためには、圧延中にＴｉ析出物を安定して析出させる必要がある。これには粗圧延により得られた粗バーを加熱または保熱し、仕上げ圧延スタンド列入側の材料温度（粗バー温度）を１０００℃以上とすることが有効である。
【００２６】
従来の圧延では仕上げ圧延スタンド列入側の材料温度にバラツキがあり、特に低温で仕上げ圧延を開始した場合には圧延初期に析出物が析出を開始し、これが再結晶時に粒内に取り込まれることから微細析出物は粒成長抑制に寄与しない。これに対して、上記のように仕上げ圧延スタンド列入側の粗バー温度を一定以上とすることにより、圧延中の微細析出量を安定化させ、結晶粒のより一層の安定した微細化を図ることができ、このためさらなる高延性を図ることが可能となる。また、特に直送圧延では仕上げ圧延スタンド列入側の材料温度が低温側にバラツキを生じ易いため、粗バーの加熱または保熱は特に有効である。
【００２７】
上記のような作用効果を得るためには、粗バーの加熱または保熱によって仕上げ圧延スタンド列入側の材料温度を１０００℃以上とする必要があり、１０００℃未満では十分な効果は得られない。
一方、この仕上げ圧延スタンド列入側の材料温度が高過ぎると圧延前のγ粒が粗大化し、またスケールが厚くなってスケール欠陥が発生するため、その上限温度を１１００℃とする。
【００２８】
なお、粗バーの加熱または保熱は、誘導加熱、直接通電加熱、バーナー加熱などの任意の方法で行うことができる。また、粗バーの保熱では、粗バーをコイルボックス内に巻取って保熱したり、或いは粗圧延スタンド列と仕上げ圧延スタンド列との間に設置されたトンネル炉を用いて保熱するようにしてもよい。
また、コイル長手方向での材質のバラツキを防止するため、仕上げ圧延スタンド列入側の材料温度の粗バー長手方向でのバラツキは±３０℃以内とすることが望ましい。
【００２９】
仕上げ温度（ＦＴ）：  仕上げ圧延がフェライト域での圧延になってしまうと、粗大なα展伸粒が生成して延性が劣化してしまうため、仕上げ温度はＡｒ３点以上とする。但し、仕上げ温度が高過ぎると変態前にγ粒が再結晶して粗大化してしまうことから、仕上げ温度は９００℃以下とすることが好ましい。
巻取温度（ＣＴ）：  巻取温度が高過ぎると析出物の粗大化により結晶粒が粗大化してしまうことから、その上限を６５０℃とする。また、巻取温度が低過ぎると鋼板の形状が劣化してしまうので４００℃以上とすることが好ましい。
【００３０】
また、本発明の鋼板は、通常のスラブ再加熱圧延法（鋳造されたスラブを常温まで冷却した後、再加熱して圧延する方法）による製造も勿論可能であるが、直送圧延法若しくは鋳造後のスラブ温度がＡｒ３点未満とならないうちに加熱炉で再加熱して圧延する熱片再加熱圧延法により製造した場合には、析出強化として作用する元素がほとんどすべて固溶状態で圧延され、ほとんど総ての析出物が微細析出して細粒化に寄与することができるため、特に強度−延性バランスに優れた高強度熱延鋼板を安定して製造することができる。したがって、本発明の効果は、直送圧延法若しくは鋳造後のスラブ温度がＡｒ３点未満とならないうちに加熱炉で再加熱して圧延する熱片再加熱圧延法により製造される鋼板において最も顕著に発揮される。
【００３１】
本発明の対象となる熱延鋼板には、黒皮熱延鋼板の他に酸洗熱延鋼板や熱延鋼板に各種めっき（例えば、亜鉛めっき、錫めっきなど）、化成処理などを施した表面処理鋼板が含まれる。
また、素材となる鋼の溶製は転炉、電気炉のいずれでもよく、また、薄スラブを使用しての製造も可能であり、その場合は粗圧延は省略することもできる。
また、粗圧延後、仕上圧延前に粗バーどうしを接合し、連続して圧延を行う、所謂連続圧延を行っても何ら問題はない。
さらに、本発明により得られる熱延鋼板は、スキンパスを施してもその効果が失われることはないが、その場合の伸長率は５％以下が好ましい。
【００３２】
【実施例】
［実施例１］
表１に示される鋼種（１）〜（１１）の化学成分を有する鋼を溶製してスラブに鋳造後、このスラブを冷却することなくそのまま直送圧延するか、または一旦室温まで冷却したスラブを１２５０℃にて３時間均熱した後、圧延を行った。この熱間圧延に際しては、仕上げ温度：８８０℃、巻取温度：６００℃とし、板厚２．５ｍｍの熱延鋼板を製造した。なお、この実施例では、仕上げ圧延スタンド列入側での粗バーの加熱または保熱を行うことなく、熱間圧延を実施した。このようにして製造した熱延鋼板からＬ方向にＪＩＳ５号引張試験片を採取して引張試験を行い、得られた各熱延鋼板の強度−延性バランスを評価した。その結果を表２に示す。
【００３３】
表２によれば、本発明の成分条件を満足する鋼種（１）、（２）、（４）、（６）、（７）、（９）〜（１１）を用いたＮｏ．１、Ｎｏ．２、Ｎｏ．４、Ｎｏ．５、Ｎｏ．７〜Ｎｏ．９、Ｎｏ．１１〜Ｎｏ．１３の本発明例は、直送圧延およびスラブ再加熱圧延のいずれで製造された場合でも高延性を示し、優れた強度−延性バランスを有していることが判る。これに対して、ＴｉおよびＭｎの添加量バランスが本発明の成分条件を外れた鋼種（３）、（５）、（８）を用いたＮｏ．３、Ｎｏ．６、Ｎｏ．１０の比較例は高延性を確保することができず、強度−延性バランスに劣っている。
なお、Ｎｏ．１４の比較例は、本発明の成分条件を満足する鋼種（６）を用いたものであるが、仕上げ温度が適切でないため高延性が十分に確保できず、強度−延性バランスが低下している。
【００３４】
【表１】
0003832160.tif 000002
【００３５】
【表２】
0003832160.tif 000003
【００３６】
［実施例２］
表１に示した本発明の成分条件を満足する鋼種（１）、（２）、（４）、（６）、（７）、（９）〜（１１）の化学成分を有する鋼を溶製してスラブに鋳造後、このスラブを冷却することなくそのまま直送圧延するか、または一旦室温まで冷却したスラブを１２５０℃にて３時間均熱した後、圧延を行った。この熱間圧延に際しては、粗圧延後の粗バーに対して加熱または保熱を行い、仕上げ圧延スタンド列入側の粗バー温度を本発明の製造方法の範囲内である１０００℃〜１１００℃とした後に仕上げ圧延を行い、熱延鋼板を製造した。なお、その他の熱間圧延条件は実施例１と同様とした。
【００３７】
このようにして製造した熱延鋼板からＬ方向にＪＩＳ５号引張試験片を採取して引張試験を行い、得られた各熱延鋼板の強度−延性バランスを評価した。その結果を表３に示す。同表によれば、本発明の製造条件である粗バーの加熱または保熱を行って仕上げ圧延スタンド列入側での粗バー温度を制御することにより、特に優れた強度−延性バランスを有する熱延鋼板を製造できることが判る。
【００３８】
【表３】
0003832160.tif 000004
【００３９】
［実施例３］
表４に示した本発明条件を満足する鋼種（１２）〜（１６）の化学成分を有する鋼を溶製してスラブに鋳造後、このスラブを冷却することなくそのまま直送圧延するか、または一旦室温まで冷却したスラブを１２５０℃にて３時間均熱した後、圧延を行った。この熱間圧延に際しては、粗圧延後の粗バーに対して加熱または保熱を行い、仕上げ圧延スタンド列入側の粗バー温度を本発明の製造方法の範囲内である１０００℃〜１１００℃とした後に仕上げ圧延を行い、熱延鋼板を製造した。なお、その他の熱間圧延条件は実施例１と同様とした。
【００４０】
このようにして製造した熱延鋼板からＬ方向にＪＩＳ５号引張試験片を採取して引張試験を行い、得られた各熱延鋼板の強度−延性バランスを評価した。また、熱延鋼板を一定条件にて酸洗した後、コイルＴ，Ｍ，Ｂの各位置から長さ４５０ｍｍ（Ｌ方向）×幅４５０ｍｍのサンプルを採取し、これらサンプル表裏面に認められるラップ状疵やスケール残り部の外周をマーキングした後、画像解析によりその面積を算出し、その値をサンプル総面積で除した値をコイルＴ，Ｍ，Ｂで平均化したものを表面疵発生率として表面性状を評価した。すなわち、この値が小さいほど表面疵発生が少なく、表面性状に優れた鋼板であることを示している。それらの結果を表５に示す。
【００４１】
同表によれば、ＳまたはＳｏｌ．Ａｌが比較的多量に含有されている鋼種（１５）、（１６）を用いたＮｏ．４、Ｎｏ．５の鋼板では表面疵発生率が高いが、ＳとＳｏｌ．Ａｌの含有量がともに少ない鋼種（１２）〜（１４）を用いたＮｏ．１〜Ｎｏ．３の鋼板では表面疵発生率が低く、優れた表面性状を有する熱延鋼板が得られることが判る。
【００４２】
【表４】
0003832160.tif 000005
【００４３】
【表５】
0003832160.tif 000006
【００４４】
【発明の効果】
以上述べたように、本発明の高強度熱延鋼板は高延性が確保され、強度−延性バランスと材質安定性に優れている。また、特にＳｏｌ．Ａｌ量とＳ量を低減させた本発明の高強度熱延鋼板は、強度−延性バランスと材質安定性に優れるだけでなく、優れた表面性状を有している。このため本発明の高強度熱延鋼板は、自動車用部品や建築用ガードレール等の構造材として特に有用である。
また、本発明の製造方法によれば、特に優れた強度−延性バランスを有する熱延鋼板を製造することができる。
【図面の簡単な説明】
【図１】鋼板のＭｎ，Ｔｉの添加量と強度−延性バランスとの関係を示すグラフ
【図１】
0003832160.tif 000007